(57)【要約】【課題】低温での加熱処理によって、基材の上に体積抵抗値の低い金属薄膜の形成が可能な金属酸化物分散体を提供する。【解決手段】  加熱処理によって還元可能な一次粒子径が１００ｎｍ以下の金属酸化物微粒子、貴金属微粒子及び分散剤を含む金属酸化物分散体であって、該分散剤として３価以上の多価アルコールを含有することを特徴とする金属酸化物分散体。【選択図】選択図なし。【特許請求の範囲】
【請求項１】
加熱処理によって還元可能な一次粒子径が１００ｎｍ以下の金属酸化物微粒子、貴金属微粒子及び分散剤を含む金属酸化物分散体であって、該分散剤として３価以上の多価アルコールを含有することを特徴とする金属酸化物分散体。
【請求項２】
３価以上の多価アルコールがグリセリン及び／又はグリセリン誘導体であることを特徴とする請求項１に記載の金属酸化物分散体。
【請求項３】
金属酸化物微粒子の一次粒子径が５０ｎｍ以下であることを特徴とする請求項１又は請求項２に記載の金属酸化物分散体。
【請求項４】
金属酸化物が酸化銅又は酸化銀である請求項１〜請求項３のいずれかに記載の金属酸化物分散体。
【請求項５】
酸化銅が酸化第一銅である請求項４に記載の金属酸化物分散体。
【請求項６】
貴金属が、銀、金、白金、パラジウム、ロジウム、ルテニウム、イリジウム及びオスミウムから選ばれる少なくとも１種であることを特徴とする請求項１〜請求項５のいずれかに記載の金属酸化物分散体。
【発明の詳細な説明】
【技術分野】
【０００１】
本発明は、低温で加熱することにより、耐熱性に乏しい基材上でも高導電性金属薄膜を得ることができる金属酸化物分散体に関する。本発明によって、電極、配線、回路等の導電性金属薄膜を容易に作成することが可能となる。
【背景技術】
【０００２】
従来、基板に導電性被膜を形成する方法として、金属の真空蒸着、化学蒸着、イオンスパッタリングなどが行われてきた。しかしながら、これらの方法は真空系又は密閉系での作業を必要とするため、操作が煩雑であり、また、装置が大がかりなためスペースを必要とし、投資に費用が掛かる上、成膜速度が遅く量産性に乏しい等の問題があった。
また、メッキによって導電性被膜を形成する方法もあるが、この場合、多量の廃液を処理する必要があり、余分なコストが掛かる上、環境に対する負荷が大きいという問題があった。
金属ペースト法は、金属フィラーを分散させた分散体を基材上に塗布し、加熱処理して金属薄膜を得る方法である。真空装置等の特別な装置を必要とせず、プロセスが簡易であるという利点を有するが、金属フィラーを溶融するには、通常、１０００℃以上の高温を必要とする。したがって、基材はセラミック基材等の耐熱性を有する基材に限られる。また、基材が熱で損傷したり、加熱により生じた残留応力により基材が損傷を受けやすいという問題もある。金属フィラーの粒子径を小さくすることによって金属ペーストの焼成温度が低減できることが知られているが（特許文献１）、それらの粒子は大量生産が難しく、コストが非常に高いため、それらの金属薄膜形成プロセスは非常に高価であるという問題がある。
【０００３】
一方、比較的安価な金属酸化物フィラーを分散させた金属酸化物ペーストを用いて金属薄膜を形成する方法も知られている。特許文献２には、結晶性高分子を含み、粒子径３００ｎｍ以下の酸化第一銅微粒子を分散させた金属酸化物ペーストを加熱し、結晶性高分子を分解させて金属薄膜を得るという方法が開示されている。しかしながら、この方法では、３００ｎｍ以下の金属酸化物を結晶性高分子中にあらかじめ分散させる必要があり、非常な手間を必要とするのに加えて、結晶性高分子を分解するのに、減圧雰囲気において、４００℃〜９００℃の高温を必要とする。したがって、使用可能な基材は、その温度以上の耐熱性を必要とし、基材が制限されるという問題がある。
【０００４】
特許文献３には、減圧雰囲気における蒸発法で得られる、粒子径が１０ｎｍ以下の酸化第二銅微粒子分散液を用い、銅薄膜を形成する方法が開示されているが、その焼成には１．３Ｐａ以下の真空中で２５０℃で加熱した後、さらに３００℃に上げて、二酸化炭素雰囲気で６０分間焼成し、さらに４００℃で不活性雰囲気で３０分焼成するという、比較的高温のプロセスを必要とする。
以上のように、金属又は金属酸化物フィラーを分散させた分散体を基材上に塗布し、さらに加熱処理して金属薄膜を得る方法は、プロセスコストの安い方法ではあるが、加熱処理温度が高いので、特に、民生分野で用いられる耐熱性のそれ程高くない樹脂基材上へ金属薄膜を形成することが難しいという問題がある。
【特許文献１】特許第２５６１５３７号公報
【特許文献２】特開平５−９８１９５号公報
【特許文献３】特開２０００−１２３６３４公報
【発明の開示】
【発明が解決しようとする課題】
【０００５】
本発明の目的は、低温での加熱処理によって、基材の上に体積抵抗値が低い金属薄膜、特に、銅薄膜の形成が可能な金属酸化物分散体を提供することである。
【課題を解決するための手段】
【０００６】
本発明者は、上記の課題を解決するために鋭意検討を進めた結果、本発明を完成させるに至った。
すなわち、本発明は、以下のとおりである。
（１）加熱処理によって還元可能な一次粒子径が１００ｎｍ以下の金属酸化物微粒子、貴金属微粒子及び分散剤を含む金属酸化物分散体であって、該分散剤として３価以上の多価アルコールを含有することを特徴とする金属酸化物分散体。
（２）３価以上の多価アルコールがグリセリン及び／又はグリセリン誘導体であることを特徴とする上記（１）に記載の金属酸化物分散体。
（３）金属酸化物微粒子の一次粒子径が５０ｎｍ以下であることを特徴とする上記（１）又は（２）に記載の金属酸化物分散体。
（４）金属酸化物が酸化銅又は酸化銀である上記（１）〜（３）のいずれか１つに記載の金属酸化物分散体。
（５）酸化銅が酸化第一銅である上記（４）に記載の金属酸化物分散体。
（６）貴金属が、銀、金、白金、パラジウム、ロジウム、ルテニウム、イリジウム及びオスミウムから選ばれる少なくとも１種であることを特徴とする上記（１）〜（５）のいずれか１つに記載の金属酸化物分散体。
【発明の効果】
【０００７】
本発明により、低温での加熱処理によって、基材の上に体積抵抗値が低い金属薄膜、特に、好ましくは銅薄膜を形成することができる。
【発明を実施するための最良の形態】
【０００８】
以下に、本発明を詳細に説明する。
本発明の金属酸化物分散体は、加熱処理によって還元可能な一次粒子径が１００ｎｍ以下の金属酸化物微粒子、貴金属微粒子及び３価以上の多価アルコールを含有することに特徴がある。
本発明の金属酸化物分散体に含まれる金属酸化物微粒子の一次粒子径は、得られる金属薄膜の緻密性、抵抗値の観点から１００ｎｍ以下であり、好ましくは５０ｎｍ以下である。金属酸化物微粒子の一次粒子径の下限には制限が無いが、分散性と取り扱いの簡便性の点で１ｎｍ以上が好ましい。これらの金属酸化物としては、市販品、あるいは、公知の合成方法を用いて合成したもの等を用いることができる。
【０００９】
金属酸化物微粒子は、還元可能なものであれば、いかなるものも使用可能である。金属酸化物微粒子として、例えば、酸化銅、酸化銀、酸化パラジウム、酸化ニッケル等が挙げられる。中でも、容易に還元が可能な酸化銅及び酸化銀が好ましい。酸化銅としては、酸化第一銅、酸化第二銅、及びその他の酸化数をもった酸化銅のいずれも使用可能である。酸化第一銅は、容易に還元が可能であるのでより好ましい。酸化銀としては、酸化第一銀、酸化第二銀、酸化第三銀等、いずれの酸化数をもつものも使用可能であるが、粒子の安定性から、酸化第一銀がより好ましい。
本発明の金属酸化物分散体に用いられる貴金属微粒子は、銀、金、白金、パラジウム、ロジウム、ルテニウム、イリジウム及びオスミウムから選ばれる少なくとも１種であることが好ましい。
【００１０】
貴金属微粒子の一次粒子径は限定されないが、好ましくは２００ｎｍ以下であり、より好ましくは１００ｎｍ以下である。一次粒子径が２００ｎｍ以下であると、貴金属微粒子の分散性が優れ、貴金属微粒子が沈殿しにくく、長期安定な金属酸化物分散体が得られる。貴金属微粒子の一次粒子径の下限には制限は無いが、分散性と取り扱いの簡便性の点で１ｎｍ以上が好ましい。
本発明の金属酸化物分散体において、金属酸化物微粒子と貴金属微粒子の存在状態は限定されない。貴金属微粒子が金属酸化物微粒子の表面に付着／被覆していてもよいし、金属酸化物微粒子が貴金属微粒子の表面に付着／被覆していてもよく、また、それぞれ単独に分散体の中に分散されていてもよい。
【００１１】
本発明の金属酸化物分散体において、金属酸化物微粒子と貴金属微粒子の質量比は限定されないが、通常、１００質量％の金属酸化物微粒子に対して、０．１〜１０質量％の貴金属微粒子が添加される。また、金属酸化物分散体の中の、金属酸化物微粒子及び貴金属微粒子の総含有量は限定されないが、一般には５〜９０質量％である。
金属酸化物微粒子と貴金属微粒子とを併用することによって、低温での焼成によって低抵抗値の金属薄膜が得られる理由は明確ではないが、貴金属微粒子の触媒的な作用で、低温でも金属酸化物微粒子の拡散・融着を促進させ、金属薄膜を構成する粒界を大きく成長させる効果があるものと推察される。
【００１２】
本発明は分散剤に３価以上の多価アルコールを含有することに特徴がある。３価以上の多価アルコールを含有することにより、低温でも金属酸化物微粒子が容易に金属に還元される。
３価以上の多価アルコールは、好ましくは３〜４価のアルコール、より好ましくはグリセリン及びグリセリン誘導体である。グリセリン誘導体は、例えば、ジグリセリン、ポリオキシエチレングリセリン、ポリオキシプロピレングリセリルエーテル等が好ましく用いられる。上記のグリセリン誘導体の中でも、特に、分子量が２００〜６００の範囲にあるグリセリン誘導体は、分子量が小さいため、金属酸化物微粒子を還元したのち容易に揮発するうえ、金属薄膜の成膜性が極めて高く、焼成して得られる金属薄膜の体積抵抗値が小さくなるので、特に好ましい。これらの多価アルコールは単独で用いてもよいし、複数を混合して用いてもよい。
【００１３】
本発明の金属酸化物の分散体で用いられる分散剤としては、３価以上の多価アルコールを単独で用いてもよいし、その他の分散剤と併用してもよい。他の分散剤の例として炭素数１０以下の２価のアルコールがある。例えば、エチレングリコール、ジエチレングリコール、１，２−プロパンジオール、１，３−プロパンジオール、１，２−ブタンジオール、１，３−ブタンジオール、１，４−ブタンジオール、２，３−ブタンジオール、ペンタンジオール、ヘキサンジオール、オクタンジオール等が挙げられる。これらの２価のアルコールは複数を混合して用いてもよい。２価のアルコールの炭素数が１０を越えると、金属酸化物の分散性が低下する場合がある。
【００１４】
分散体中の３価以上の多価アルコールの含有量は、金属酸化物に対して良好な還元能力を与える上で、分散体総量に対して０．１質量％以上が好ましく、また、より低抵抗値の金属薄膜を得る上で５０質量％以下が好ましく、３０質量％以下がより好ましい。
金属酸化物微粒子と貴金属微粒子を分散剤に分散させる方法としては、粉体を液体に分散する一般的な方法を用いることができる。例えば、超音波法、ミキサー法、３本ロール法、ボールミル法、等を挙げることができる。通常は、これらの分散手段の複数を組み合わせて分散を行う。これらの分散処理は、室温で行ってもよく、溶媒の粘度を下げるために、加熱して行ってもよい。１００ｎｍ以下の粒子径を有する金属酸化物微粒子と貴金属微粒子を、本発明で用いる有機分散剤中で合成することによって、その分散処理を省略することも可能である。
【００１５】
次に、本発明の金属酸化物分散体を用いて、金属薄膜を形成する方法を説明する。
基板上への金属酸化物分散体の塗布方法は、分散体を基板に塗布する場合に用いられる一般的な塗布方法が用いられ、例えば、スクリーン印刷方法、ディップコーティング方法、スプレー塗布方法、スピンコーティング方法等が挙げられる。
分散体を基板上に塗布した後に、加熱処理することによって、金属酸化物微粒子を還元させると共に、多価アルコールを加熱処理前の重量の９５質量％以上、消失させることが好ましい。還元されて得られる金属が酸化を受けやすい場合には、加熱処理は、不活性雰囲気中、大気圧以上の圧力下で行うことが好ましい。不活性雰囲気とは、実質的に酸素を含まない雰囲気であり、アルゴン、窒素等の不活性ガスで満たされた雰囲気である。これらのガス中には、生成する金属薄膜の抵抗値を極端に悪化させない程度ならば酸素を含んでいてもよい。その際の酸素濃度は、好ましくは２０００ｐｐｍ以下、より好ましくは５００ｐｐｍ以下である。３価以上の多価アルコールを焼失させて、金属薄膜の抵抗値を低下させる観点からは、わずかの酸素を含むことが好ましく、その場合には、酸素濃度は３０ｐｐｍ〜５００ｐｐｍであることが好ましい。
【００１６】
加熱処理温度は、好ましくは５０℃以上５００℃以下、より好ましくは８０℃以上３５０℃以下である。加熱処理は、バッチ処理によることも可能であるが、市販の窒素リフロー装置を使って酸素濃度をコントロールしながら、チェーン搬送等で基板を搬送しつつ連続焼成することが、生産性の観点から好ましい。
加熱処理に必要な時間は、金属酸化物微粒子の種類、多価アルコールの種類等によって影響を受ける。酸化第一銅微粒子を金属酸化物として用い、基板上の塗膜がミクロンメートルオーダーの薄膜であり、市販の窒素リフロー装置を用いて１５０℃程度の加熱処理温度を設定した場合には、１０〜６０分程度である。
【００１７】
加熱処理は、大気圧下で行っても良いし、減圧下で行っても良い。製造プロセスの観点からは、常圧での処理を行うのが簡便である。
本発明において得られる金属薄膜の形態は、一次粒子径が１００ｎｍ未満の金属粒子同士が互いに接合して形成された連続層から成り、電子顕微鏡を用いて３万倍の倍率で観察した時に、（１）粒子間の境界が消滅して連続層を形成している層、（２）金属粒子間の境界が粒子の周縁の一部又は全周にわたって観察される層、又は（３）両者が混在して存在する層から成る。
得られた基板−金属薄膜積層体は、実装分野における電磁シールド用途や、樹脂付き金属箔等の用途等に好適に用いられる。基板上に塗布・積層する金属酸化物分散体の厚みを制御することによって、得られる金属層の膜厚を任意に制御することが可能であり、特に微細回路を形成する際に必要となる極薄の金属層を容易に形成できるという利点を有する。また、あらかじめ電気回路の形態に金属酸化物分散体を印刷・塗布し焼成することにより、基板上に電気配線を直描することができ、微細配線基板を安価に作れるという利点があり、この配線直描用途に特に好適に用いられる。
【実施例】
【００１８】
次に、実施例により本発明を具体的に説明するが、本発明はこれらの例によってなんら限定されるものではない。
本発明における金属酸化物粒子及び貴金属微粒子の１次粒子径は、日立製作所製透過型電子顕微鏡（ＨＶ−２０００）を用いて表面を観察して測定する。電子顕微鏡による表面観察において、視野の中から、粒子径が比較的そろっている個所を３ヶ所選択し、被測定物の粒子径測定に最も適した倍率で撮影する。おのおのの写真から、一番多数存在すると思われる粒子を３点選択し、その直径をものさしで測り、倍率をかけて粒子径を算出する。これらの値の平均値を平均粒子径とする。
【００１９】
金属薄膜の体積抵抗率は低抵抗率計「ロレスター（登録商標）」ＧＰ（三菱化学株式会社製）を用いて測定した。
［実施例１］
精製水６０ｍｌに無水酢酸銅（和光純薬工業（株）製）８ｇを加え、２５℃で攪拌しながらヒドラジン１水和物（和光純薬工業（株）製）を加えてさらに１０分間攪拌し、一次粒子径が２０ｎｍである酸化第一銅微粒子を得た。この酸化第一銅微粒子２．８５ｇに市販の５ｎｍ白金金属微粒子０．５ｇを添加し、ジエチレングリコール１．８ｇとグリセリン（和光純薬工業（株）製））１．８ｇを加え、超音波分散を施して、貴金属微粒子含有酸化第一銅分散体を調製した。同分散体を、スライドガラス上に、長さ５ｃｍ、幅１ｃｍ、厚み２０μｍになるように塗布した。焼成炉に上記スライドガラスを入れ、炉内を真空ポンプで脱気した後、窒素ガスを１０リットル／分の流量で流した。焼成炉の温度を室温から１５０℃まで１5分かけて昇温し、１５０℃に到達後、この温度でさらに１時間加熱処理した。冷却後、厚み６μｍ、体積抵抗率が２．０×１０−５Ωｃｍの銅被膜を得た。
【００２０】
［実施例２］
精製水６０ｍｌに無水酢酸銅（和光純薬工業（株）製）８ｇを加え、２５℃で攪拌しながらヒドラジン１水和物（和光純薬工業（株）製）を加えてさらに１０分間攪拌し、一次粒子径が２０ｎｍである酸化第一銅微粒子を得た。この酸化第一銅微粒子２．８５ｇに市販の５ｎｍパラジウム金属微粒子０．５ｇを添加し、ジエチレングリコール１．８ｇとグリセリン（和光純薬工業（株）製））１．８ｇを加え、超音波分散を施して、貴金属微粒子含有酸化第一銅分散体を調製した。同分散体を、スライドガラス上に、長さ５ｃｍ、幅１ｃｍ、厚み２０μｍになるように塗布した。焼成炉に上記スライドガラスを入れ、炉内を真空ポンプで脱気した後、窒素ガスを１０リットル／分の流量で流した。焼成炉の温度を室温から１５０℃まで１5分かけて昇温し、１５０℃に到達後、この温度でさらに１時間加熱処理した。冷却後、厚み６μｍ、体積抵抗率が５．０×１０−５Ωｃｍの銅被膜を得た。
［比較例１］
実施例１記載の酸化第一銅微粒子２．８５ｇに、ジエチレングリコール１．８ｇとグリセリン（和光純薬工業（株）製））１．８ｇを加え、超音波分散を施して、貴金属微粒子無添加の酸化第一銅分散体を調製した。同分散体を、スライドガラス上に、長さ５ｃｍ、幅１ｃｍ、厚み２０μｍになるように塗布した。焼成炉に上記スライドガラスを入れ、炉内を真空ポンプで脱気した後、窒素ガスを１０リットル／分の流量で流した。焼成炉の温度を室温から１５０℃まで１5分かけて昇温し、１５０℃に到達後、この温度でさらに１時間加熱処理した。冷却後、銅被膜の厚みは６μｍであり、体積抵抗率は８．２×１０−４Ωｃｍと数十倍高くなった。
【００２１】
［比較例２］
実施例１記載の酸化第一銅微粒子２．８５ｇに、市販の５ｎｍ白金金属微粒子０．５ｇを添加し、ジエチレングリコール１．８ｇを加え、超音波分散を施して、３価以上の多価アルコール無添加の貴金属微粒子含有酸化第一銅分散体を調製した。同分散体を、スライドガラス上に、長さ５ｃｍ、幅１ｃｍ、厚み２０μｍになるように塗布した。焼成炉に上記スライドガラスを入れ、炉内を真空ポンプで脱気した後、窒素ガスを１０リットル／分の流量で流した。焼成炉の温度を室温から１５０℃まで１５分かけて昇温し、１５０℃に到達後、この温度でさらに１時間加熱処理した。冷却後、得られた被膜からは未還元の酸化第一銅が検出され、体積抵抗率は１×１０２Ωｃｍ以上の値を示した。
【産業上の利用可能性】
【００２２】
本発明の金属酸化物分散体は、低温の加熱処理によって基材上に体積抵抗値の低い金属薄膜を形成することが可能であり、電極、配線、回路等の分野に好適に用いることができる。